(57)【要約】  本発明は、親水特性に優れた吸湿不織布およびその製造方法に関し、上記した本発明の吸湿不織布は、ポリオレフィン基材のポリマーを紡糸して連続するベルト上にウェブを形成し、熱接着ボンディングした長繊維スパンボンド不織布において、前記不織布は、示差走査熱量計（ＤＳＣ）で常温で分当たり１０℃ずつ３００℃まで昇温して測定時に、溶融温度（Ｍｅｌｔｉｎｇ  Ｔｅｍｐｅｒａｔｕｒｅ）が４０〜８０℃、１００〜１４０℃  および１４１〜１８０℃に３個のピークから構成された吸湿剤マスターバッチを不織布の重量対比１〜２０％投入した後、溶融混練して製造されたものであることを特徴とする。上記のように構成される本発明の吸湿不織布およびその製造方法は、特定の吸湿剤マスターバッチを提供して不織布を製造するので、親水耐久性に優れ、親水性を付加しようとする部位に部分的に親水性を付加することができると共に、別途の設備増設などを行うことなく、従来の設備においてスパンボンド設備の煙が発生することなく、吸湿不織布の製品生産が可能な、産業的に有用な発明である。【選択図】図１
2021512232.tif 000002
【特許請求の範囲】
【請求項１】
ポリオレフィン基材のポリマーを紡糸して連続するベルト上にウェブを形成し、熱接着ボンディングした長繊維スパンボンド不織布において、
前記不織布は、示差走査熱量計（ＤＳＣ）で常温で分当たり１０℃ずつ３００℃まで昇温して測定時に、溶融温度（Ｍｅｌｔｉｎｇ  Ｔｅｍｐｅｒａｔｕｒｅ）が４０〜８０℃、１００〜１４０℃および１４１〜１８０℃の３個の温度範囲で全部ピークを有する吸湿剤マスターバッチを不織布の重量対比１〜２０％投入した後、溶融混練して製造されたものであることを特徴とする吸湿不織布。
【請求項２】
前記吸湿剤マスターバッチは、カチオン、アニオン、または非イオン系界面活性剤よりなる群から選ばれたいずれか一つ以上を含むことを特徴とする請求項１に記載の吸湿不織布。
【請求項３】
前記吸湿剤マスターバッチは、アルキル系（ＣｎＨ２ｎ＋１）界面活性剤を含むことを特徴とする請求項２に記載の吸湿不織布。
【請求項４】
前記吸湿剤マスターバッチは、ポリプロピレンを含み、前記ポリプロピレンを除いた成分の含量が１０〜５０重量％であることを特徴とする請求項１に記載の吸湿不織布。
【請求項５】
前記吸湿剤マスターバッチは、ポリプロピレンを含み、ポリプロピレンを除いた吸湿剤マスターバッチの残りの成分は、前記不織布の全体重量を基準として１，０００ｐｐｍ〜１００，０００ｐｐｍの含量で含まれたものであることを特徴とする請求項１に記載の吸湿不織布。
【請求項６】
前記ポリオレフィン系は、ポリプロピレンおよびポリエチレンよりなる群から選ばれたいずれか一つ以上であることを特徴とする請求項１に記載の吸湿不織布。
【請求項７】
前記吸湿剤マスターバッチは、ステアリン（Ｓｔｅａｒｉｎ）をさらに含むことを特徴とする請求項１に記載の吸湿不織布。
【請求項８】
前記アルキル系（ＣｎＨ２ｎ＋１）界面活性剤は、アルキルアルコール（ａｌｋｙｌ  ａｌｃｏｈｏｌ）、アルキルステアレート（ａｌｋｙｌ  ｓｔｅａｒａｔｅ）およびアルキルパルミテート（ａｌｋｙｌ  ｐａｌｍｉｔａｔｅ）よりなる群から選ばれたいずれか一つ以上であることを特徴とする請求項３に記載の吸湿不織布。
【請求項９】
前記不織布は、吸湿剤マスターバッチを使用した不織布が単層を構成するか、または２〜６層の多層を構成することを特徴とする請求項１に記載の吸湿不織布。
【請求項１０】
請求項１〜９のいずれかに記載の吸湿不織布を用いた物品。
【請求項１１】
前記物品は、使い捨ておむつの表面シート（Ｔｏｐ  Ｓｈｅｅｔ）、バックシート（ｂａｃｋ  Ｓｈｅｅｔ）、コアシート（Ｃｏｒｅ  ｓｈｅｅｔ）、農業用および生活用資材、または農業用および生活用蓋体であることを特徴とする請求項１０に記載の物品。
【請求項１２】
ポリオレフィン基材のポリマーを紡糸して連続するベルト上にウェブを形成し、熱接着ボンディングして、長繊維スパンボンド不織布を製造する方法において、
前記ポリマーに吸湿剤マスターバッチを不織布の重量の１〜２０％投入した後、溶融混練して紡糸することを特徴とする吸湿不織布の製造方法。
【発明の詳細な説明】
【発明の詳細な説明】
【０００１】
【技術分野】
【０００２】
本発明は、親水特性に優れた吸湿不織布およびその製造方法に関し、より詳細には、特定の化合物を用いて安価で製造可能な親水性能のマスターバッチを用いて親水特性に優れ、生産性も良好になる吸湿不織布およびその製造方法に関する。
【背景技術】
【０００３】
一般的に、不織布は、紡織用繊維を一定の方向に並んで配置させたり、または、ランダムに配列し接着させたシートまたはウェブであって、これら繊維の原料は、天然または人造のものである。これら繊維は、ステープル繊維または人造フィラメントからなり、このような不織布の製造工程および方法は、多様に公知となっているが、これらの製造過程は、大きく、ウェブ形成、接着および完成加工に大別され得る。このような不織布のうちポリプロピレンで製造されたスパンボンド不織布は、経済性、軽量性、成形性、耐薬品性、美しい外観などの優れた特性を有しており、これによって、衛生資材、家電製品、ＯＡ機器包装材料、自動車内蔵材料、使い捨て作業服など雑貨に広く用いられており、特に、おむつのような衛生用品に広範囲に使用されている。
【０００４】
ところが、上記のように優れた特性を有するポリプロピレンスパンボンド不織布は、ポリプロピレン繊維が一般的に強い疎水性を有するので、これによって、おむつのような親水性を要求する産業用不織布および衛生用品としての適用用途が非常に制限的であるという問題がある。
【０００５】
したがって、上記したポリプロピレンスパンボンド不織布の問題点を解決するために、界面活性剤を不織布に塗布する方法が提案されているが、このような方法により製造された不織布は、水を数回投入したとき、界面活性剤が洗い流されてしまい、親水性が劣る傾向を示す問題がある。また、界面活性剤を塗布すると、不織布層の全体に塗布されるので、親水／疎水の不織布層を別に具現しにくいという問題点があった。
【０００６】
これより、上記した親水性不織布の耐久性の問題を解決するための提案があったが、例えば韓国特許公開第２００１−００１９６６９号公報（特許文献１）には、耐久親水性が向上した複合繊維という名称として、「融点の差異が２０℃以上である低融点ポリマー成分と高融点ポリマー成分が複合され、低融点ポリマー成分が繊維表面の少なくとも一部分を占有する複合繊維において、低融点ポリマー成分に耐久親水性の付与成分として分子量が６００〜２０，０００のポリエチレングリコールが、低融点ポリマー成分対比１〜１５重量、全体繊維量対比１．５〜５重量の含量でブレンドされていることを特徴とする耐久親水性が向上した複合繊維」を開示しており、日本国特許公開第２００３−２０１６７０号（特許文献２）公報は、「親水性の長繊維不織布、複合化不織布およびこれらを用いた吸収性物品」という名称として、親水化油剤が長繊維不織布の重量に対して、０．１〜２．０重量％付着した不織布を開示している。しかしながら、前記特許文献１で提示された方法のように低融点ポリマー成分にポリエチレングリコールだけを添加した場合、親水固形分のマイグレーション（Ｍｉｇｒａｔｉｏｎ）現象によって親水性能を発現するのに１週間以上の時間がかかるという問題点があり、特許文献２は、単に親水化油剤を長繊維不織布に一定の比率で付加することを開示しているだけである。したがって、前記特許文献に開示された発明の問題点を解決するために、本出願人は、韓国特許公開第２０１３−０００５４７８号（特許文献３）公報には、外部気候の変化に対する優れた耐久性を有して親水性能が低下する現象を減らす親水不織布を提供するためのものとして、「溶融紡糸および熱圧着工程を経た長繊維ポリプロピレンスパンボンド不織布の表面に非イオン性親水界面活性剤を塗布して得られたことを特徴とする外部気候の変化に対する耐久性に優れた親水不織布」を開示した。ところが、前記特許文献３の非イオン性親水界面活性剤を塗布する場合には、温度が４０℃以上の高温の環境に１年以上保管した場合、親水性能が低下する問題点が依然として発生して、これに対する解決策が要求されている。
【発明の概要】
【発明が解決しようとする課題】
【０００７】
したがって、本発明の目的は、前述のような従来ポリプロピレンで製造された不織布の諸問題点に対する背景を基礎としてこれらの不織布に対する問題点を解決することをその主要目的とするものであって、詳細には、特定のマスターバッチ型親水剤を不織布に適用して、耐久吸収性に優れた吸湿不織布を提供することにある。
【０００８】
本発明の他の目的は、上記した特性を有する吸湿不織布をスパンボンド設備の煙が発生することなく、優れた生産性にてより容易に製造できる方法を提供することにある。
【０００９】
また、本発明は、上記した明確な目的以外に、このような目的および本明細書の全般的な技術からこの分野における通常の者により容易に導き出されることができる他の目的を達成することをその目的とすることができる。
【００１０】
本発明者らは、上記した従来の問題点を認識し、これを解決するために、鋭意研究した結果、従来のキスロールタイプ（Ｋｉｓｓ  ｒｏｌｌ  ｔｙｐｅ）の親水処理方式を使用することなく、親水不織布を製造するに際して、特定の構成のマスターバッチ型親水剤を一定の方式で提供して不織布を製造するので、従来の製品対比耐久吸収性が向上した不織布を提供することができるようになり、また、農業用として親水耐久性に優れた不織布に対する顧客の要求を満足できる吸湿不織布およびその製造工程を知見して、上記した本発明の目的を達成することができた。
【課題を解決するための手段】
【００１１】
上記した目的を達成するための本発明の吸湿不織布は、ポリオレフィン基材のポリマーを紡糸して連続するベルト上にウェブを形成し、熱接着ボンディングした長繊維スパンボンド不織布において、前記不織布は、示差走査熱量計（ＤＳＣ）で常温で分当たり１０℃ずつ３００℃まで昇温して測定時に、溶融温度（Ｍｅｌｔｉｎｇ  Ｔｅｍｐｅｒａｔｕｒｅ）が４０〜８０℃、１００〜１４０℃および１４１〜１８０℃の３個の温度範囲で全部ピークを有する吸湿剤マスターバッチを不織布の重量対比１〜２０％投入した後、溶融混練して製造されたものであることを特徴とする。
【００１２】
本発明の他の構成によれば、前記吸湿剤マスターバッチは、カチオン、アニオン、または非イオン系界面活性剤よりなる群から選ばれたいずれか一つ以上を含むことを特徴とする。
【００１３】
本発明の他の構成によれば、前記吸湿剤マスターバッチは、アルキル系（ＣｎＨ２ｎ＋１）界面活性剤を含んでなるものであることを特徴とする。
【００１４】
本発明のさらに他の構成によれば、前記吸湿剤マスターバッチ内ポリプロピレンを除いた成分の含量は、１０〜５０重量％であることを特徴とする。
【００１５】
本発明のさらに他の構成によれば、前記不織布の全体重量を基準として前記吸湿剤マスターバッチのポリプロピレンを除いた成分は、１，０００ｐｐｍ〜１００，０００ｐｐｍの含量で含まれたものであることを特徴とする。
【００１６】
本発明のさらに他の構成によれば、前記ポリオレフィン系は、ポリプロピレンおよびポリエチレンよりなる群から選ばれたいずれか一つ以上であることを特徴とする。
【００１７】
本発明のさらに他の構成によれば、前記吸湿剤マスターバッチ内成分は、アルキル系（ＣｎＨ２ｎ＋１）界面活性剤よりなる群から一つ以上を含むことを特徴とする。
【００１８】
本発明のさらに他の構成によれば、前記アルキル系（ＣｎＨ２ｎ＋１）界面活性剤は、アルキルアルコール（ａｌｋｙｌ  ａｌｃｏｈｏｌ）、アルキルステアレート（ａｌｋｙｌ  ｓｔｅａｒａｔｅ）、アルキルパルミテート（ａｌｋｙｌ  ｐａｌｍｉｔａｔｅ）よりなる群から選ばれたいずれか一つ以上を含み、選択的にステアリン（Ｓｔｅａｒｉｎ）をさらに含むことを特徴とする。
【００１９】
本発明のさらに他の構成によれば、前記アルキルアルコール（Ａｌｋｙｌ  ａｌｃｏｈｏｌ）の物質は、ジ（エチレングリコール）ノナデシルエーテル（ｄｉ（ｅｔｈｙｌｅｎｅ  ｇｌｙｃｏｌ）ｎｏｎａｄｅｃｙｌ  ｅｔｈｅｒ）またはエチレングリコールヘネイコシルエステル（ｅｔｈｙｌｅｎｅ  ｇｌｙｃｏｌ  ｈｅｎｅｉｃｏｓｙｌ  ｅｓｔｅｒ）から選ばれたいずれか一つ以上であることを特徴とする。
【００２０】
本発明のさらに他の構成によれば、前記不織布は、吸湿剤マスターバッチを使用した不織布が単層を構成するかまたは２〜６層の多層を構成したものであることを特徴とする。
【００２１】
上記した他の目的を達成するための本発明の不織布を用いた使い捨ておむつの表面シート（Ｔｏｐ  Ｓｈｅｅｔ）、バックシート（ｂａｃｋ  Ｓｈｅｅｔ）、コアシート（Ｃｏｒｅ  ｓｈｅｅｔ）、農業用および生活用資材と蓋体は、上記した本発明による吸湿性に優れた長繊維不織布を使用したものであることを特徴とする。
【００２２】
上記したさらに他の目的を達成するための本発明の吸湿不織布の製造方法は、ポリオレフィン基材のポリマーを紡糸して連続するベルト上にウェブを形成し、熱接着ボンディングして、長繊維スパンボンド不織布を製造する方法において、前記ポリマーに吸湿剤マスターバッチを不織布重量の１〜２０％投入した後、溶融混練して紡糸することを特徴とする。
【発明の効果】
【００２３】
上記のように構成される本発明の吸湿不織布およびその製造方法は、特定の吸湿剤マスターバッチを提供して不織布を製造するので、親水耐久性に優れ、親水性を付加しようとする部位に部分的に親水性を付加することができると共に、別途の設備増設などを行うことなく、従来の設備ラインにおいて親水設備がないラインでもスパンボンド設備の煙が発生することなく、吸湿不織布の製品生産が可能であり、将来疎水／親水（Ｈｙｄｒｏｐｈｏｂｉｃ＋Ｈｙｄｒｏｐｈｉｌｉｃ）形態の半吸湿不織布の製品開発も可能な、産業的に有用な発明である。
【図面の簡単な説明】
【００２４】
【図１】図１は、本発明の一実施例による吸湿不織布の製造に使用された吸湿剤マスターバッチに対するＤＳＣグラフである。
【発明を実施するための最良の形態】
【００２５】
以下、本発明を好適な実施形態によりさらに詳しく説明するが、本発明が以下の実施形態に限定されるものではなく、その要旨の範囲内で様々に変形して実施できることはもちろんである。また、詳細な説明では、よく知られた構成要素、よく知られた動作およびよく知られた技術は、本発明が曖昧に解されることを避けるために具体的に説明されない。
【００２６】
本明細書において使用された用語は、実施形態を説明するためのものであり、本発明を制限しようとするものではない。本明細書において、単数型は、文章において特に言及しない限り、複数型をも含む。また、「含む（または具備する）」と言及された構成要素および動作は、一つ以上の他の構成要素および動作の存在または追加を排除しない。
【００２７】
本発明において使用された「不織布」という用語は、編みまたは織り以外の手段により形成され、繊維またはフィラメントの一部または全部の間に結合を含有する繊維またはフィラメントのウェブを意味し、このような結合は、例えば縺れのような熱的、接着的または機械的手段により形成され得る。通常の不織は、スパンボンド、メルトブロー、カーディング、ウェットレイングおよびエアレイング工程により形成される。
【００２８】
本発明において全般的に使用された用語として前記「スパンボンド」というのは、押出機で紡糸されたフィラメントを延伸させた後、コンベヤーに積層させ、積層されたウェブをカレンダーロールなどで結合して製作する方式を意味する。
【００２９】
本発明において全般的に使用された用語として前記「マイグレーション」現象というのは、不織布の表面に塗布されている高分子物質が、外部媒介体やあるいは自体流動性により他の場所や繊維の内部に移動する現象を意味する。
【００３０】
上記した目的を達成するための本発明の吸湿不織布およびその製造方法は、従来の親水不織布は、キスロールタイプで水溶性親水剤を水に入れた後、ロールにつけて不織布に親水剤を付与したが、本発明では、マスターバッチタイプの吸湿剤原料を溶融紡糸して、耐久親水性の改善および親水剤設備なしに親水不織布の生産が可能に改善したものである。
【００３１】
本発明の好ましい実施形態による吸湿不織布は、ポリオレフィン基材のポリマーを紡糸して連続するベルト上にウェブを形成し、熱接着ボンディングした長繊維スパンボンド不織布であって、前記不織布は、示差走査熱量計（ＤＳＣ）で常温で分当たり１０℃ずつ３００℃まで昇温して測定時に、溶融温度（Ｍｅｌｔｉｎｇ  Ｔｅｍｐｅｒａｔｕｒｅ）が４０〜８０℃と１００〜１４０℃と１４１〜１８０℃の３個の温度範囲で全部ピークを有する３個のピークから構成された吸湿剤マスターバッチを不織布の重量対比１〜２０％、好ましくは１〜１０％投入した後、溶融混練して製造されたものであることを特徴とし、これを通じて、本発明が目的を効果的に達成するのに有利である。仮に温度が異なる範囲でピークを有するか、３個のピークのうちいずれか一つでもない場合、原料の凝集現象が発生したり、工程中に多量の煙が発生することがあり、工程のエクストルーダー内圧力のハンティング発生または親水基の揮発による吸収速度が発現しにくいことがある。
【００３２】
本発明の好ましい実施形態によれば、前記本発明による吸湿剤マスターバッチは、カチオン、アニオン、または非イオン系界面活性剤よりなる群から選ばれたいずれか一つ以上を含むことができ、好ましくは、アルキルアルコール系界面活性剤を含んでなり得る。上記のように、本発明による吸湿剤マスターバッチを使用するので、耐久親水性に顕著に優れ、紡糸性と初期投入性などが良好であるので、製造工程上、生産性が向上し、トラブルの発生が除去された。
【００３３】
本発明の好ましい実施形態によれば、前記吸湿剤マスターバッチ内ポリプロピレンを除いた成分の含量は、１０〜５０重量％、より好ましくは３０〜５０重量％、最も好ましくは４０重量％でありうる。前記範囲を外れる場合、煙の発生や親水性能の低下を招いて、好ましくない。特に、吸湿剤マスターバッチ内ポリプロピレンを除いた成分の含量を４０重量％にするとき、顕著に優れた耐久親水性と生産性を示した。
【００３４】
本発明のさらに他の好ましい実施形態によれば、前記不織布の全体重量を基準として吸湿剤マスターバッチのポリプロピレンを除いた成分は、１，０００ｐｐｍ〜１００，０００ｐｐｍの含量で含まれ得る。
【００３５】
本発明のさらに他の好ましい実施形態によれば、前記ポリオレフィン系は、ポリプロピレンおよびポリエチレンよりなる群から選ばれたいずれか一つ以上でありうる。
【００３６】
本発明のさらに他の好ましい実施形態によれば、前記吸湿剤マスターバッチ内成分である前記アルキル系（ＣｎＨ２ｎ＋１）界面活性剤は、アルキルアルコール（ａｌｋｙｌ  ａｌｃｏｈｏｌ）、アルキルステアレート（ａｌｋｙｌ  ｓｔｅａｒａｔｅ）、アルキルパルミテート（ａｌｋｙｌ  ｐａｌｍｉｔａｔｅ）よりなる群から一つ以上を含み、選択的にステアリン（Ｓｔｅａｒｉｎ）をさらに含むことができる。
【００３７】
また、前記アルキルアルコールは、ジ（エチレングリコール）ノナデシルエーテル（ｄｉ（ｅｔｈｙｌｅｎｅ  ｇｌｙｃｏｌ）ｎｏｎａｄｅｃｙｌ  ｅｔｈｅｒ）またはエチレングリコールヘネイコシルエステル（ｅｔｈｙｌｅｎｅ  ｇｌｙｃｏｌ  ｈｅｎｅｉｃｏｓｙｌ  ｅｓｔｅｒ）から選ばれた一つ以上を使用することができる。
【００３８】
本発明では、多様な目的で使用される不織布の特性によって前記本発明による吸湿剤マスターバッチを使用した不織布が、不織布層の単層を構成するか、または２〜６層の多層を構成した不織布を提供することができる。
【００３９】
本発明による上記した吸湿性に優れた長繊維不織布は、多様な用途に使用され得、特にこれに限定されるものではないが、例えば使い捨ておむつの表面シート（Ｔｏｐ  Ｓｈｅｅｔ）、バックシート（ｂａｃｋ  Ｓｈｅｅｔ）、コアシート（Ｃｏｒｅ  ｓｈｅｅｔ）、農業用および生活用資材と蓋体に使用され得る。
【発明を実施するための形態】
【００４０】
以下、実施例および比較例により本発明をさらに詳細に説明する。下記の実施例は、本発明を詳細に説明するためのものであって、本発明の範囲を制限するものではないことはもちろんである。
【００４１】
＜実施例１＞
不織布の製造方法においては、原料を計量するドージング（Ｄｏｓｉｎｇ）システムを用いてポリプロピレンと吸湿剤マスターバッチを一定の割合でエクストルーダー（Ｅｘｔｒｕｄｅｒ）に伝達して混合物を紡糸し、紡糸されたフィラメントは、蜂の巣形状のチャンバーを介して噴射される冷却空気により固化し、上部から吹き込む空気とコンベヤーベルトの下部で吸入する空気の圧力により延伸し、コンベヤーベルト上に一定の重量で積層してウェブを形成した後、熱的ボンディングをして、不織布を製造した。
【００４２】
使用された吸湿剤マスターバッチは、ポリプロピレンを除いて４０重量％の有効成分を含み、前記有効成分は、ジ（エチレングリコール）ノナデシルエーテルとステアリンから構成された。使用された吸湿剤マスターバッチは、図１のＤＳＣグラフから確認できるように、６０．３３℃、１１９．７０℃、１５７．３０℃でそれぞれピークを有して、総３個のピークを有するものを使用した。
【００４３】
また、吸湿剤マスターバッチを不織布の重量を基準として２．５重量部を投入した。生産された不織布の特性を測定して、その結果を下記の表１に示した。
【００４４】
＜実施例２＞
下記の表１に示されたように、吸湿剤マスターバッチを不織布の重量を基準として３．５重量部としたことを除いて、実施例１と同じ手続を繰り返し、それによる不織布の特性を測定して、その結果を下記の表１に示した。
【００４５】
＜比較例１＞
下記の表１に示されたように、吸湿剤マスターバッチを不織布の重量を基準として０．９重量部としたことを除いて、実施例１と同じ手続を繰り返し、それによる不織布の特性を測定して、その結果を下記の表１に示した。
【００４６】
＜比較例２＞
下記の表１に示されたように、吸湿剤マスターバッチを不織布の重量を基準として２２重量部としたことを除いて、実施例１と同じ手続きを繰り返し、それによる不織布の特性を測定して、その結果を下記の表１に提示した。
【００４７】
＜実験例＞
１．吸収度（ストライクスルー、Ｓｔｒｉｋｅ  ｔｈｒｏｕｇｈ）
不織布から試料を採取し、適当なサイズに切断して、試料の吸収度を測定した。試料のサイズは、１０ｃｍ×１０ｃｍであり、試料ごとに１０回ずつ平均値を比較した。不織布試料を準備し、吸収紙の上に載置した後、０．９％ＮａＣｌ溶液５ｍｌを吸収する時間で評価した。ＥＤＡＮＡ  １５０．５−０２を参考した。
【００４８】
２．再濡れ性（リウェット、Ｒｅ−ｗｅｔ）
不織布から試料を採取し、適当なサイズに切断して、試料の吸収度を測定した。試料のサイズは、１０ｃｍ×１０ｃｍであり、試料ごとに１０回ずつ平均値を比較した。不織布試料を吸収紙の上に載置した後、０．９％ＮａＣｌ溶液２０ｍｌを入れ、５Ｋｇの重さを加えた後、逆に再吸収される液体量で評価した。ＥＤＡＮＡ  １５１．３−０２を参考した。
【００４９】
３．初期投入性
スパンボンド設備の初期投入性の評価は、親水マスターバッチ（ｍａｓｔｅｒ  ｂａｔｃｈ）の原料投入性を肉眼で確認して、下記の基準によって判断した。
【００５０】
○：初期投入性が優秀。マスターバッチ投入異常ない。
【００５１】
×：初期投入性が不良。マスターバッチが原料投入部にくっつく。原料間に相互凝集現象が発生
４．煙の発生
スパンボンド設備における煙の発生の評価は、親水マスターバッチの原料投入時にダイ（ｄｉｅ）でモノマー排出（Ｍｏｎｏｍｅｒ  ｅｘｈａｕｓｔ）を肉眼で確認して、１０点を基準として判断した。
【００５２】
０点：煙の発生がなし。
【００５３】
１０点：煙が多量発生して、親水マスターバッチに適用不可能な水準。
【００５４】
【表１】
2021512232.tif 000003
【００５５】
前記本発明の詳細な説明では、吸湿不織布およびその製造方法の好適な実施形態について記述したが、その内容は、前記実施形態に記述された内容にのみ限定されず、以下の特許請求範囲で請求する本発明の要旨を逸脱することなく、当該発明の属する分野における通常の知識を有する者なら誰でも多様な変更実施が可能な範囲まで本発明の技術的精神があると言える。
【図１】
2021512232.tif 000004
【国際調査報告】
2021512232.tif 000005
2021512232.tif 000006
2021512232.tif 000007
2021512232.tif 000008